(57)【要約】【課題】他の光学シート等と重ね合わせて配置してもニュートンリングの発生を抑制できると共に、正面方向は勿論のこと斜め方向から見た時も赤みを帯びることなく自然で高品位なカラー表示を実現できる光拡散性光学部材を提供する。【解決手段】本発明の光拡散性光学部材３は、透明材料及び光拡散粒子を含有する樹脂組成物からなり、透明材料の屈折率と光拡散粒子の屈折率の差の絶対値を「Δｎ」とし、光拡散粒子の累積５０％粒子径を「Ｄ50」（μｍ）としたとき、０．０１≦Δｎ×Ｄ50≦０．２５の関係式が成立し、光学部材３の少なくとも片面の表面粗さＲａが０．０３μｍ〜１０．０μｍの範囲であることを特徴とする。【選択図】図１
2011170254.tif 000002
【特許請求の範囲】
【請求項１】
透明材料及び光拡散粒子を含有する樹脂組成物からなる光拡散性光学部材であって、
前記透明材料の屈折率と前記光拡散粒子の屈折率の差の絶対値を「Δｎ」とし、前記光拡散粒子の累積５０％粒子径を「Ｄ50」（μｍ）としたとき、０．０１≦Δｎ×Ｄ50≦０．２５の関係式が成立し、
前記光学部材の少なくとも片面の表面粗さＲａが０．０３μｍ〜１０．０μｍの範囲であることを特徴とする光拡散性光学部材。
【請求項２】
プロピレン樹脂及び光拡散粒子を含有する樹脂組成物からなる光拡散性光学部材であって、
前記プロピレン樹脂の屈折率と前記光拡散粒子の屈折率の差の絶対値を「Δｎ」とし、前記光拡散粒子の累積５０％粒子径を「Ｄ50」（μｍ）としたとき、０．０１≦Δｎ×Ｄ50≦０．２５の関係式が成立し、
前記樹脂組成物は造核剤を含有しないものであり、又は前記樹脂組成物は前記プロピレン樹脂１００質量部に対し造核剤を０．０１質量部以下含有するものであり、
前記光拡散粒子の累積５０％粒子径Ｄ50が０．５μｍ〜３．０μｍであり、前記光学部材は押出成形により成形され、前記光学部材の少なくとも片面の表面粗さＲａが０．０３μｍ〜１０．０μｍの範囲であることを特徴とする光拡散性光学部材。
【請求項３】
複数の透明材料層が積層されてなる光拡散性光学部材であって、
前記透明材料層のうち少なくとも１層は、透明材料及び光拡散粒子を含有する樹脂組成物からなる層であり、前記透明材料の屈折率と前記光拡散粒子の屈折率の差の絶対値を「Δｎ」とし、前記光拡散粒子の累積５０％粒子径を「Ｄ50」（μｍ）としたとき、０．０１≦Δｎ×Ｄ50≦０．２５の関係式が成立し、
両側の最外層のうち少なくともいずれか一方の最外層は、透明材料及び累積５０％粒子径Ｄ50が３．０μｍ〜１００μｍの粒子を含有する樹脂組成物からなり、該最外層の表面の表面粗さＲａが０．０３μｍ〜１０．０μｍの範囲であることを特徴とする光拡散性光学部材。
【請求項４】
前記光学部材の厚さが０．０５〜１ｍｍである請求項１〜３のいずれか１項に記載の光拡散性光学部材。
【請求項５】
光源と、請求項１〜４のいずれか１項に記載の光拡散性光学部材と、該光学部材の前面側に配置された液晶パネルとを備えることを特徴とする液晶表示装置。
【請求項６】
前記光拡散性光学部材の前面又は／及び背面に光学シートが接触状態に重ね合わせて配置されている請求項５に記載の液晶表示装置。
【請求項７】
前記光学シートにおける前記光拡散性光学部材との重ね合わせ面は、表面粗さＲａが０．０３μｍ以下の光沢面である請求項６に記載の液晶表示装置。
【請求項８】
前記光拡散性光学部材の背面側に導光板が配置され、該導光板の側方位置に前記光源が配置されている請求項５〜７のいずれか１項に記載の液晶表示装置。
【請求項９】
前記光源が発光ダイオードである請求項５〜８のいずれか１項に記載の液晶表示装置。
【発明の詳細な説明】
【技術分野】
【０００１】
本発明は、他の光学シート等と重ね合わせて配置してもニュートンリングの発生を抑制できると共に、正面方向は勿論のこと斜め方向から見た時も赤みを帯びることがなく、自然なカラー表示を実現できる光拡散性光学部材に関する。
【０００２】
なお、本明細書及び特許請求の範囲において、「光学シート」の語は、光学シートのみならず、光学フィルムを含む意味で用いる。
【背景技術】
【０００３】
液晶表示装置として、一対の透明電極間に封入された液晶分子を、電圧を印加しない状態時において略垂直方向に配向させる一方、電圧を印加した状態時において略水平方向に配向させる垂直配向（Ｖｅｒｔｉｃａｌ  Ａｌｉｇｎｍｅｎｔ）液晶セルを用いた構成のものが公知である（特許文献１参照）。この垂直配向液晶セル（ＶＡ型液晶セル）を用いた液晶表示装置は、コントラストが高く、応答速度が速いという利点を有する。
【０００４】
上記従来のＶＡ型液晶表示装置等では、正面方向から見た時には自然なカラー表示となるものの、斜め方向から見た時には赤みを帯びたカラー表示となるという問題があった。即ち、斜め方向から見た画像表示は赤みを帯びていて高品位なものが得られないという問題があった。
【０００５】
そこで、本出願人は、このような問題を解決できるものとして、光拡散板と、該光拡散板の背面側に配置された光源と、前記光拡散板の前面側に配置された液晶パネルとを備え、前記液晶パネルは、相互に離間して配置された一対の透明電極の間に液晶が封入されてなる液晶セルを有し、前記液晶分子は、前記一対の透明電極間に電圧を印加しない状態時において、該透明電極に対して略垂直方向に配向するものであり、前記光拡散板は、透明材料中に光拡散粒子が分散されてなり、前記透明材料の屈折率と前記光拡散粒子の屈折率の差の絶対値を「Δｎ」とし、前記光拡散粒子の累積５０％粒子径を「Ｄ50」（μｍ）としたとき、０．０１≦Δｎ×Ｄ50≦０．２５の関係式または０．６１≦Δｎ×Ｄ50≦０．７５の関係式が成立する構成の液晶表示装置を提案している（特許文献２参照）。
【０００６】
上記特許文献２に記載の液晶表示装置によれば、正面方向は勿論のこと斜め方向から見た時も赤みを十分に抑制し得て自然で高品位なカラー表示を実現することができる。
【先行技術文献】
【特許文献】
【０００７】
【特許文献１】特開２００２−３６５６３６号公報
【特許文献２】特開２００８−１１６７２５号公報
【発明の概要】
【発明が解決しようとする課題】
【０００８】
上記光拡散板等の光拡散性光学部材は、例えば液晶表示装置等に組み込んで用いる場合には、他のシートやフィルム等と接触状態に重ね合わせた配置構成が採用されることが多い。このように重ね合わせて配置した場合には、他のシートやフィルム等と密着した状態になるとニュートンリングが発生しやすいという問題があった。
【０００９】
本発明は、かかる技術的背景に鑑みてなされたものであって、他の光学シート等と重ね合わせて配置してもニュートンリングの発生を抑制できると共に、正面方向は勿論のこと斜め方向から見た時も赤みを帯びることがなく、自然で高品位なカラー表示を実現できる光拡散性光学部材を提供することを目的とする。
【課題を解決するための手段】
【００１０】
前記目的を達成するために、本発明は以下の手段を提供する。
【００１１】
［１］透明材料及び光拡散粒子を含有する樹脂組成物からなる光拡散性光学部材であって、
前記透明材料の屈折率と前記光拡散粒子の屈折率の差の絶対値を「Δｎ」とし、前記光拡散粒子の累積５０％粒子径を「Ｄ50」（μｍ）としたとき、０．０１≦Δｎ×Ｄ50≦０．２５の関係式が成立し、
前記光学部材の少なくとも片面の表面粗さＲａが０．０３μｍ〜１０．０μｍの範囲であることを特徴とする光拡散性光学部材。
【００１２】
［２］プロピレン樹脂及び光拡散粒子を含有する樹脂組成物からなる光拡散性光学部材であって、
前記プロピレン樹脂の屈折率と前記光拡散粒子の屈折率の差の絶対値を「Δｎ」とし、前記光拡散粒子の累積５０％粒子径を「Ｄ50」（μｍ）としたとき、０．０１≦Δｎ×Ｄ50≦０．２５の関係式が成立し、
前記樹脂組成物は造核剤を含有しないものであり、又は前記樹脂組成物は前記プロピレン樹脂１００質量部に対し造核剤を０．０１質量部以下含有するものであり、
前記光拡散粒子の累積５０％粒子径Ｄ50が０．５μｍ〜３．０μｍであり、前記光学部材は押出成形により成形され、前記光学部材の少なくとも片面の表面粗さＲａが０．０３μｍ〜１０．０μｍの範囲であることを特徴とする光拡散性光学部材。
【００１３】
［３］複数の透明材料層が積層されてなる光拡散性光学部材であって、
前記透明材料層のうち少なくとも１層は、透明材料及び光拡散粒子を含有する樹脂組成物からなる層であり、前記透明材料の屈折率と前記光拡散粒子の屈折率の差の絶対値を「Δｎ」とし、前記光拡散粒子の累積５０％粒子径を「Ｄ50」（μｍ）としたとき、０．０１≦Δｎ×Ｄ50≦０．２５の関係式が成立し、
両側の最外層のうち少なくともいずれか一方の最外層は、透明材料及び累積５０％粒子径Ｄ50が３．０μｍ〜１００μｍの粒子を含有する樹脂組成物からなり、該最外層の表面の表面粗さＲａが０．０３μｍ〜１０．０μｍの範囲であることを特徴とする光拡散性光学部材。
【００１４】
［４］前記光学部材の厚さが０．０５〜１ｍｍである前項１〜３のいずれか１項に記載の光拡散性光学部材。
【００１５】
［５］光源と、前項１〜４のいずれか１項に記載の光拡散性光学部材と、該光学部材の前面側に配置された液晶パネルとを備えることを特徴とする液晶表示装置。
【００１６】
［６］前記光拡散性光学部材の前面又は／及び背面に光学シートが接触状態に重ね合わせて配置されている前項５に記載の液晶表示装置。
【００１７】
［７］前記光学シートにおける前記光拡散性光学部材との重ね合わせ面は、表面粗さＲａが０．０３μｍ以下の光沢面である前項６に記載の液晶表示装置。
【００１８】
［８］前記光拡散性光学部材の背面側に導光板が配置され、該導光板の側方位置に前記光源が配置されている前項５〜７のいずれか１項に記載の液晶表示装置。
【００１９】
［９］前記光源が発光ダイオードである前項５〜８のいずれか１項に記載の液晶表示装置。
【発明の効果】
【００２０】
［１］の発明では、０．０１≦Δｎ×Ｄ50≦０．２５の関係式が成立することにより光拡散性光学部材を斜め方向に透過する拡散光は青みを帯びたものとなるから、この後に光が液晶パネル等を斜め方向に透過することで赤みが付与される現象とで色合い（青・赤）が互いに相殺（補償）され、その結果、正面方向は勿論のこと斜め方向から見た時も赤みを帯びることなく自然で高品位なカラー表示が実現される。また、光拡散性光学部材の少なくとも片面の表面粗さＲａが０．０３μｍ〜１０．０μｍの範囲であるから、光拡散性光学部材におけるこの面（Ｒａが０．０３μｍ〜１０．０μｍである面）に他の光学シート等を接触状態に重ね合わせて配置してもニュートンリングの発生を抑制できる。
【００２１】
［２］の発明では、０．０１≦Δｎ×Ｄ50≦０．２５の関係式が成立することにより光拡散性光学部材を斜め方向に透過する拡散光は青みを帯びたものとなるから、この後に光が液晶パネル等を斜め方向に透過することで赤みが付与される現象とで色合い（青・赤）が互いに相殺（補償）され、その結果、正面方向は勿論のこと斜め方向から見た時も赤みを帯びることなく自然で高品位なカラー表示が実現される。更に、光拡散粒子の累積５０％粒子径Ｄ50が０．５μｍ〜３．０μｍであるから、斜め方向から見た時も赤みを十分に抑制することができるものとなる。また、光拡散性光学部材の少なくとも片面の表面粗さＲａが０．０３μｍ〜１０．０μｍの範囲であるから、光拡散性光学部材におけるこの面（Ｒａが０．０３μｍ〜１０．０μｍである面）に他の光学シート等を接触状態に重ね合わせて配置してもニュートンリングの発生を抑制できる。
【００２２】
但し、上記のように累積５０％粒子径Ｄ50が０．５μｍ〜３．０μｍである光拡散粒子をプロピレン樹脂に添加して押出成形により光拡散性光学部材を形成する場合に、造核剤の添加量が多くなると、光拡散性光学部材の表面をＲａが０．０３μｍ〜１０．０μｍである面に形成することが困難になる（Ｒａが０．０３μｍ未満の平滑面になる）ことから、この［２］の発明では、樹脂組成物としては造核剤を含有しない構成又はプロピレン樹脂１００質量部に対し造核剤を０．０１質量部以下含有する構成としている。
【００２３】
［３］の発明では、複数の透明材料層のうちの少なくとも１層は、透明材料及び光拡散粒子を含有する樹脂組成物からなる層であって０．０１≦Δｎ×Ｄ50≦０．２５の関係式が成立するから、光拡散性光学部材を斜め方向に透過する拡散光は青みを帯びたものとなり、この後に光が液晶パネル等を斜め方向に透過することで赤みが付与される現象とで色合い（青・赤）が互いに相殺（補償）され、その結果、正面方向は勿論のこと斜め方向から見た時も赤みを帯びることなく自然で高品位なカラー表示が実現される。また、両側の最外層のうち少なくともいずれか一方の最外層は、透明材料及び累積５０％粒子径Ｄ50が３．０μｍ〜１００μｍの粒子を含有する樹脂組成物からなることによって、該最外層の表面の表面粗さＲａが０．０３μｍ〜１０．０μｍの範囲に設定されているから、光拡散性光学部材におけるこの面（Ｒａが０．０３μｍ〜１０．０μｍである面）に他の光学シート等を接触状態に重ね合わせて配置してもニュートンリングの発生を抑制できる。
【００２４】
［４］の発明では、光学部材の厚さが０．０５〜１ｍｍであるから、この光学部材を用いて構成された液晶表示装置等の軽量化及び薄型化を図ることができる。
【００２５】
［５］及び［６］の発明では、ニュートンリングの発生を抑制できると共に、正面方向は勿論のこと斜め方向から見た時も赤みを帯びることがなく、自然で高品位なカラー表示を実現できる液晶表示装置が提供される。
【００２６】
［７］の発明では、光拡散性光学部材に重ね合わされる光学シートの該重ね合わせ面の表面粗さＲａが０．０３μｍ以下である構成であり、従来ではニュートンリングが特に発現しやすい構成であったが、本発明では、このような構成であってもニュートンリングの発生を抑制できる点で優れている。
【００２７】
［８］の発明では、光拡散性光学部材の背面側に導光板が配置され、該導光板の側方位置に光源が配置された構成であり、斜め方向から見た時に特に赤みを帯びたカラー表示となりやすい構成であるが、このような構成であっても、正面方向は勿論のこと斜め方向から見た時も赤みを帯びることがなく自然で高品位なカラー表示を実現できる点で優れている。
【００２８】
［９］の発明では、光源として発光ダイオードを用いた構成であり、斜め方向から見た時により赤みを帯びたカラー表示となりやすい構成であるが、本発明では、このような構成であっても、正面方向は勿論のこと斜め方向から見た時も赤みを帯びることなく自然で高品位なカラー表示を実現できる点で優れている。
【図面の簡単な説明】
【００２９】
【図１】本発明に係る光拡散性光学部材の一実施形態を示す断面図である。
【図２】本発明に係る光拡散性光学部材の他の実施形態を示す断面図である。
【図３】本発明に係る液晶表示装置の一実施形態を示す模式的側面図である。
【図４】本発明に係る液晶表示装置の他の実施形態を示す模式的側面図である。
【図５】本発明に係る液晶表示装置の他の実施形態を示す模式的側面図である。
【図６】本発明に係る液晶表示装置の他の実施形態を示す模式的側面図である。
【図７】本発明に係る液晶表示装置の他の実施形態を示す模式的側面図である。
【図８】本発明に係る液晶表示装置の他の実施形態を示す模式的側面図である。
【図９】本発明に係る液晶表示装置の他の実施形態を示す模式的側面図である。
【発明を実施するための形態】
【００３０】
本発明に係る光拡散性光学部材３の一実施形態を図１に示す。本発明の光拡散性光学部材３は、透明材料及び光拡散粒子を含有する樹脂組成物からなり、前記透明材料の屈折率と前記光拡散粒子の屈折率の差の絶対値を「Δｎ」とし、前記光拡散粒子の累積５０％粒子径を「Ｄ50」（μｍ）としたとき、０．０１≦Δｎ×Ｄ50≦０．２５の関係式が成立し、前記光学部材３の少なくとも片面の表面粗さＲａが０．０３μｍ〜１０．０μｍの範囲であることを特徴とする。
【００３１】
前記光拡散性光学部材３は、０．０１≦Δｎ×Ｄ50≦０．２５の関係式が成立する構成であることにより、光拡散性光学部材３を斜め方向に透過する拡散光は青みを帯びたものとなるから、この後に光が液晶パネル３０等を斜め方向に透過することで赤みが付与される現象とで色合い（青・赤）が互いに相殺（補償）され、その結果、液晶パネル３０等を斜め方向から見た時に赤みを帯びることなく自然で高品位なカラー表示が実現される。また、上記構成の光拡散性光学部材３を正面方向に透過する拡散光は白色であるから、液晶パネル３０等を正面方向から見た時にも自然で高品位なカラー表示が実現される。
【００３２】
なお、Δｎ×Ｄ50＜０．０１または０．２５＜Δｎ×Ｄ50の関係式が成立する場合には、光拡散性光学部材３を斜め方向に透過する拡散光は、青みを帯びる程度が不十分であるか、又は青みを帯びることなく通常の白色光となるから、液晶表示装置を斜め方向から見た時には赤みを帯びたカラー表示となる。
【００３３】
また、前記光拡散性光学部材３は、少なくとも片面の表面粗さＲａが０．０３μｍ〜１０．０μｍの範囲であるから、光拡散性光学部材３におけるこの面（Ｒａが０．０３μｍ〜１０．０μｍである表面）に他の光学シート等を接触状態に重ね合わせて配置した場合でもニュートンリングの発生を抑制できる。
【００３４】
前記光拡散性光学部材３としては、透明材料及び光拡散粒子を含有する樹脂組成物の板状体（シート、フィルム等）であれば特に限定されずどのようなものでも使用できる。
【００３５】
前記透明材料としては、特に限定されるものではないが、例えばガラス、透明樹脂等が挙げられる。前記透明樹脂としては、例えばポリカーボネート樹脂、ＡＢＳ樹脂（アクリロニトリル−スチレン−ブタジエン共重合体樹脂）、メタクリル樹脂、ＭＳ樹脂（メタクリル酸メチル−スチレン共重合体樹脂）、ポリスチレン樹脂、ＡＳ樹脂（アクリロニトリル−スチレン共重合体樹脂）、オレフィン樹脂（エチレン樹脂、プロピレン樹脂等）などが挙げられる。中でも、軽量であり、薄肉化した際にも割れにくい点で、プロピレン樹脂を用いるのが好ましい。
【００３６】
前記プロピレン樹脂としては、プロピレンを単独で重合させて得られるホモポリプロピレンであってもよいし、プロピレン及びこれと共重合し得る共重合成分の共重合体であってもよい。十分な剛性が得られる点で、前記プロピレン樹脂中のプロピレン単位の含有率は７５質量％以上であるのが好ましい。前記共重合成分としては、特に限定されるものではないが、例えばエチレン、１−ブテン等のα−オレフィンなどが挙げられる。
【００３７】
中でも、前記プロピレン樹脂において、プロピレン単位含有率７５〜１００質量％、エチレン単位含有率０〜１５質量％、１−ブテン単位含有率０〜２５質量％の範囲であるのが好ましい。また、前記プロピレン樹脂において、プロピレン単位含有率９５〜１００質量％、エチレン単位含有率０〜５質量％、１−ブテン単位含有率０〜５質量％の範囲であるのがより好ましい。更には、前記プロピレン樹脂において、プロピレン単位含有率９９〜１００質量％、エチレン単位含有率０〜１質量％、１−ブテン単位含有率０〜１質量％の範囲（ホモポリプロピレンを含む）であるのが最も好ましい。
【００３８】
前記光拡散粒子（光拡散剤）としては、光拡散性光学部材３を構成する透明材料と屈折率が相違する粒子であって透過光を拡散し得るものであれば特に限定されずどのようなものでも使用できる。例えば、ガラスビーズ、シリカ粒子、水酸化アルミニウム粒子、炭酸カルシウム粒子、硫酸バリウム粒子、酸化チタン粒子、タルク等の無機粒子や、スチレン系重合体粒子、アクリル系重合体粒子、シロキサン系重合体粒子等の樹脂粒子などが挙げられる。
【００３９】
前記光拡散粒子の添加量は、前記透明材料１００質量部に対して０．０１〜２０質量部の範囲に設定されるのが好ましい。０．０１質量部以上とすることで十分な光拡散機能を確保できると共に２０質量部以下であることで光拡散性光学部材３を斜め方向に透過する拡散光の青みの程度が不十分になるのを防止できる。
【００４０】
前記光拡散粒子の累積５０％粒子径Ｄ50は、通常１０μｍ以下であり、好ましくは０．３〜８μｍである。
【００４１】
前記透明材料の屈折率と前記光拡散粒子の屈折率の差の絶対値Δｎは、通常０．０１〜０．２０に設定されるが、好適な範囲は０．０２〜０．１８である。
【００４２】
前記光拡散性光学部材３には、例えば紫外線吸収剤、熱安定剤、酸化防止剤、耐候剤、光安定剤、蛍光増白剤、加工安定剤、造核剤等の各種添加剤を添加含有せしめてもよい。また、本発明の効果を阻害しない範囲であれば、前記特定の関係式を満足する光拡散粒子以外の他の光拡散粒子を添加することもできる。
【００４３】
前記光拡散性光学部材３を構成する透明材料としてプロピレン樹脂を用いる場合には、次のような構成を採用するのが好ましい。即ち、０．０１≦Δｎ×Ｄ50≦０．２５の関係式が成立し、前記樹脂組成物（透明材料及び光拡散粒子を含有する樹脂組成物）は造核剤を含有しないものであり、又は前記樹脂組成物は前記プロピレン樹脂１００質量部に対し造核剤を０．０１質量部以下含有するものであり、前記光拡散粒子の累積５０％粒子径Ｄ50が０．５μｍ〜３．０μｍであり、前記光学部材３は押出成形により成形され、前記光学部材３の少なくとも片面の表面粗さＲａが０．０３μｍ〜１０．０μｍの範囲である構成を採用するのが好ましい。本構成では、光拡散粒子の累積５０％粒子径Ｄ50が０．５μｍ〜３．０μｍであるから、斜め方向から見た時も赤みを十分に抑制することができるものとなる。ただ、このような累積５０％粒子径Ｄ50が０．５μｍ〜３．０μｍである光拡散粒子をプロピレン樹脂に添加して押出成形により光拡散性光学部材３を形成する場合において、造核剤の添加量が多くなると、光拡散性光学部材３の表面をＲａが０．０３μｍ〜１０．０μｍである面に形成することが困難になることから、樹脂組成物としては造核剤を含有しない構成又はプロピレン樹脂１００質量部に対し造核剤を０．０１質量部以下含有する構成としている。
【００４４】
前記造核剤としては、特に限定されるものではないが、例えば、ソルビトール系造核剤、有機リン酸塩系造核剤、カルボン酸の金属塩造核剤、ロジン系造核剤などが挙げられる。
【００４５】
前記ソルビトール系造核剤としては、例えばジベンジリデンソルビトール、１．３，２．４−ジ（メチルベンジリデン）ソルビトール、１．３，２．４−ジ（エチルベンジリデン）ソルビトール、１．３，２．４−ジ（ブチルベンジリデン）ソルビトール、１．３，２．４−ジ（メトキシベンジリデン）ソルビトール、１．３，２．４−ジ（エトキシベンジリデン）ソルビトール、１．３−クロルベンジリデン−２．４−メチルベンジリデンソルビトール、モノ（メチル）ジベンジリデンソルビトール、１，３：２，４−ビス−Ｏ−（３，４−ジメチルベンジリデン）−Ｄ−ソルビトールなどが挙げられ、市販されているものとしては、例えばＭｉｌｌｉｋｅｎ社から販売されている「Ｍｉｌｌａｄ３９８８」、三井化学社から販売されている「ＮＣ−４」、新日本理化社から販売されている「Ｇｅｌ Ａｌｌ−ＭＤ」などが挙げられる。
【００４６】
前記有機リン酸塩系造核剤としては、例えばビス（４−ｔ−ブチルフェニル）リン酸ナトリウム塩、ビス（４−ｔ−ブチルフェニル）リン酸リチウム塩、ビス（４−ｔ−ブチルフェニル）リン酸アルミニウム塩、２，２’−メチレン−ビス（４，６−ジ−ｔ−ブチルフェニル）リン酸ナトリウム塩、２，２’−メチレン−ビス（４，６−ジ−ｔ−ブチルフェニル）リン酸リチウム塩、２，２’−メチレン−ビス（４，６−ジ−ｔ−ブチルフェニル）リン酸アルミニウム塩、２，２’−メチリデン−ビス（４，６−ジ−ｔ−ブチルフェニル）リン酸カルシウム塩、２，２’−エチリデン−ビス（４，６−ジ−ｔ−ブチルフェニル）リン酸ナトリウム塩、２，２’−エチリデン−ビス（４，６−ジ−ｔ−ブチルフェニル）リン酸塩リチウム、２，２’−エチリデン−ビス（４，６−ジ−ｔ−ブチルフェニル）リン酸アルミニウム塩、ビス−（４−ｔ−ブチルフェニル）リン酸カルシウム塩などが挙げられ、市販されているものとしては、例えばＡＤＥＫＡ社から販売されている「アデカスタブＮＡ−１１」、「アデカスタブＮＡ−２１」、「アデカスタブＮＡ−２７」、「アデカスタブＮＡ−７１」等が挙げられる。
【００４７】
前記カルボン酸の金属塩造核剤としては、例えば安息香酸アルミニウム、安息香酸カリウム、安息香酸ナトリウム、安息香酸リチウム、ジ−パラ−ｔ−ブチル安息香酸アルミニウム、ジ−パラ−ｔ−ブチル安息香酸チタン、ジ−パラ−ｔ−ブチル安息香酸クロム、ヒドロキシ−ジ−ｔ−ブチル安息香酸アルミニウム、アルミニウム−ｐ−ブチルベンゾエート、β−ナフトエ酸ナトリウム、シクロヘキサンカルボン酸ナトリウム、シクロヘキサンジカルボン酸二ナトリウム、シクロヘキサンジカルボン酸カルシウム、シクロヘキサンジカルボン酸亜鉛、シクロヘキサンジカルボン酸マグネシウム、シクロヘキサンジカルボン酸アルミニウム、シクロペンタンカルボン酸ナトリウム、アジピン酸アルミニウム、セバシン酸ナトリウム、セバシン酸カリウム、セバシン酸アルミニウムなどが挙げられ、市販されているものとしては、例えばジャパンケムテック社から販売されている「ＡＬ−ＰＴＢＢＡ」、Ｍｉｌｌｉｋｅｎ社から販売されている「ハイパーフォームＨＰＮ−６８Ｌ」、「ハイパーフォームＨＰＮ−２０Ｅ」等が挙げられる。
【００４８】
前記ロジン系造核剤としては、ロジン酸金属塩が挙げられ、ロジン酸金属塩としては、例えばロジン酸ナトリウム塩、ロジン酸カリウム塩、ロジン酸マグネシウム塩などが挙げられ、市販されているものとしては、例えば荒川化学工業社から販売されている「パインクリスタル ＫＭ―１３００」、「パインクリスタル ＫＭ―１５００」、「パインクリスタル ＫＲ―５０Ｍ」などが挙げられる。
【００４９】
これら造核剤の中でも、成形後の光拡散性光学部材３の線膨張率及び線膨張率の異方性を小さくできる点で、シクロヘキサンジカルボン酸金属塩を用いるのが好ましい。前記シクロヘキサンジカルボン酸金属塩としては、特に限定されるものではないが、例えばシクロヘキサンジカルボン酸二ナトリウム、シクロヘキサンジカルボン酸カルシウム、シクロヘキサンジカルボン酸亜鉛、シクロヘキサンジカルボン酸マグネシウム、シクロヘキサンジカルボン酸アルミニウム等が挙げられる。中でも、シクロヘキサンジカルボン酸カルシウムを用いるのが特に好ましい。
【００５０】
また、前記光拡散性光学部材３を複数の積層構造とする場合には、次のような構成を採用するのが好ましい。即ち、複数の透明材料層が積層されてなる光拡散性光学部材であって、これら複数の透明材料層のうち少なくとも１層は、透明材料及び光拡散粒子を含有する樹脂組成物からなる光拡散層であり、前記透明材料の屈折率と前記光拡散粒子の屈折率の差の絶対値を「Δｎ」とし、前記光拡散粒子の累積５０％粒子径を「Ｄ50」（μｍ）としたとき、０．０１≦Δｎ×Ｄ50≦０．２５の関係式が成立し、両側の最外層のうち少なくともいずれか一方の最外層は、透明材料及び累積５０％粒子径Ｄ50が３．０μｍ〜１００μｍの粒子を含有する樹脂組成物からなり、該最外層の表面の表面粗さＲａが０．０３μｍ〜１０．０μｍの範囲である構成を採用するのが好ましい。
【００５１】
前記積層構成の具体例を図２に示す。図２の光拡散性光学部材３は、光拡散層３６の両面に最外層３７、３８が積層された三層積層構成である。前記光拡散層３６は、透明材料及び光拡散粒子を含有する樹脂組成物からなり、０．０１≦Δｎ×Ｄ50≦０．２５の関係式が成立する樹脂層である。このような光拡散層３６を備えていることにより、正面方向は勿論のこと斜め方向から見た時も赤みを帯びることなく自然で高品位なカラー表示の実現が可能となる。また、前記最外層３７、３８は、透明材料及び累積５０％粒子径Ｄ50が３．０μｍ〜１００μｍの粒子を含有する樹脂組成物からなる。このような大きさの粒子を含有するので、押出成形等の成形を経ると前記最外層３７、３８の表面（非積層面）３７ａ、３８ａの表面粗さＲａが０．０３μｍ〜１０．０μｍの範囲のものとなる。
【００５２】
前記光拡散層を構成する透明材料としては、前述した透明材料と同じのものを例示できる。また、前記光拡散層を構成する光拡散粒子としては、前述した光拡散粒子と同じのものを例示できる。
【００５３】
前記最外層を構成する透明材料としては、前述した透明材料と同じのものを例示できる。また、前記最外層を構成する粒子としては、特に限定されるものではないが、例えば、ガラス粒子、ガラス繊維、シリカ粒子、水酸化アルミニウム粒子、炭酸カルシウム粒子、硫酸バリウム粒子、酸化チタン粒子、タルク等の無機粒子や、スチレン系重合体粒子、アクリル系重合体粒子、シロキサン系重合体粒子等の有機粒子等が挙げられる。
【００５４】
本発明において、前記光拡散性光学部材３の厚さは、特に限定されないが、通常は０．０２〜２．０ｍｍであり、好ましくは０．０３〜１．６ｍｍであり、より好ましくは０．０５〜１ｍｍである。
【００５５】
また、本発明の効果を阻害しない範囲であれば、前記光拡散性光学部材３の表面にコーティング層を形成しても良い。前記コーティング層の厚さは、前記光拡散性光学部材３の厚さの２０％以下に設定されるのが好ましく、特に好ましいのは前記光拡散性光学部材３の厚さの１０％以下である。
【００５６】
前記光拡散性光学部材３の製造方法としては、樹脂板の成形方法として公知の成形法を用いることができ、特に限定されないが、例えば熱プレス法、押出成形法、射出成形法等が挙げられる。
【００５７】
次に、本発明の光拡散性光学部材３を用いて構成される本発明に係る液晶表示装置１の一実施形態を図３に示す。この液晶表示装置１は、面光源装置９と、該面光源装置９の前面側に配置された液晶パネル３０とを備えている。
【００５８】
前記液晶パネル３０は、相互に離間して平行状に配置された上下一対の透明電極１２、１３の間に液晶１１が封入されてなる液晶セル２０と、該液晶セル２０の上下両側に配置された偏光板１４、１５とを備えてなる。これら構成部材１１、１２、１３、１４、１５によって画像表示部が構成されている。なお、前記透明電極１２、１３の内面（液晶側の面）にはそれぞれ配向膜（図示しない）が積層されている。
【００５９】
前記液晶１１の分子は、前記一対の透明電極１２、１３間に電圧を印加しない状態時においては該透明電極１２、１３に対して略垂直方向（垂直方向を含む）に配向するものである一方、前記一対の透明電極１２、１３間に電圧を印加した状態時においては該透明電極１２、１３に対して略平行状（平行状を含む）に配向する（略水平方向に配向する）ものである。即ち、前記液晶セル２０として、垂直配向（Ｖｅｒｔｉｃａｌ  Ａｌｉｇｎｍｅｎｔ）液晶セルが用いられている。
【００６０】
前記面光源装置９は、前記下側の偏光板１５の下面側（背面側）に配置されている。この面光源装置９は、平面視矩形状で上面側（前面側）が開放された薄箱型形状のランプボックス５と、該ランプボックス５内に相互に離間して配置された複数の光源２と、これら複数の光源２の上方側（前面側）に配置された光拡散板６と、該光拡散板６の上面に接触状態に重ね合わされて配置された光拡散性光学部材３と、該光拡散性光学部材３の上面に接触状態に重ね合わされて配置された集光性光学部材４とを備えている（図３参照）。前記ランプボックス５の内面には光反射層（図示しない）が設けられている。本実施形態では、前記光拡散性光学部材３として、両面の表面粗さＲａが０．０３μｍ〜１０．０μｍの範囲にあるものが用いられている。
【００６１】
図４、５に示すような構成を採用することもできる。図４に示す液晶表示装置１では、面光源装置９は、平面視矩形状で上面側（前面側）が開放された薄箱型形状のランプボックス５と、該ランプボックス５内に相互に離間して配置された複数の光源２と、これら複数の光源２の上方側（前面側）に配置された光拡散板６と、該光拡散板６の前面に接触状態に重ね合わされて配置された集光性光学部材４と、該集光性光学部材４の前面に接触状態に重ね合わされて配置された光拡散性光学部材３とを備えている（図４参照）。本実施形態では、前記光拡散性光学部材３として、両面の表面粗さＲａが０．０３μｍ〜１０．０μｍの範囲にあるものが用いられている。なお、その他の構成は、図３と同様であるので、同一構成部については同一の符号を付してその説明は省略する。
【００６２】
また、図５に示す液晶表示装置１では、面光源装置９は、平面視矩形状で上面側（前面側）が開放された薄箱型形状のランプボックス５と、該ランプボックス５内に相互に離間して配置された複数の光源２と、これら複数の光源２の上方側（前面側）に配置された光拡散板６と、該光拡散板６の前面に接触状態に重ね合わされて配置された集光性光学部材４と、該集光性光学部材４の前面に接触状態に重ね合わされて配置された光拡散性光学部材３と、該光拡散性光学部材３の前面に接触状態に重ね合わされて配置された集光性光学部材４とを備えている（図５参照）。本実施形態では、前記光拡散性光学部材３として、両面の表面粗さＲａが０．０３μｍ〜１０．０μｍの範囲にあるものが用いられている。なお、その他の構成は、図３と同様であるので、同一構成部については同一の符号を付してその説明は省略する。
【００６３】
次に、本発明の光拡散性光学部材３を用いて構成される本発明に係る液晶表示装置１のさらに他の実施形態を図６に示す。この液晶表示装置１は、面光源装置９と、該面光源装置９の前面側に配置された液晶パネル３０とを備えている。
【００６４】
前記液晶パネル３０は、相互に離間して平行状に配置された上下一対の透明電極１２、１３の間に液晶１１が封入されてなる液晶セル２０と、該液晶セル２０の上下両側に配置された偏光板１４、１５とを備えてなる。これら構成部材１１、１２、１３、１４、１５によって画像表示部が構成されている。なお、前記透明電極１２、１３の内面（液晶側の面）にはそれぞれ配向膜（図示しない）が積層されている。
【００６５】
前記面光源装置９は、前記下側の偏光板１５の下面側（背面側）に配置されている。この面光源装置９は、平面視矩形状で上面側（前面側）が開放された薄箱型形状のランプボックス５と、該ランプボックス５内に収容された導光板７及び光源２と、前記ランプボックス５に対してその開放面を塞ぐように載置されて固定された光拡散性光学部材３とを備えている。前記光源２は、前記導光板７の側方位置に配置されている、即ち導光板７の一側面に対して接触状態に配置されている。前記ランプボックス５は、白色の樹脂板又は白色の樹脂フィルムで製作されている。前記導光板７の背面７ａには白色インクによるドット印刷部（ドットパターン）が形成されていて、前記光源２から導光板７内にその一側面から入射した光を該ドット印刷部により反射させることによって、導光板の前面、即ち光出射面７ｂから光を均一に出射できるものとなされている。前記導光板７の背面７ａには、白色インクによるドット印刷部以外のドットパターンが形成されていてもよい。例えば前記導光板７の背面７ａにレーザー光による凹凸パターンが形成されていてもよい。前記導光板７は、透明樹脂組成物の板状体からなる。前記導光板７は、前記透明樹脂中に微粒子が分散されていてもよい。
【００６６】
図７〜９に示すような構成を採用することもできる。図７に示す液晶表示装置１では、面光源装置９は、平面視矩形状で上面側（前面側）が開放された薄箱型形状のランプボックス５と、該ランプボックス５内に収容された導光板７及び光源２と、前記ランプボックス５に対してその開放面を塞ぐように載置されて固定された光拡散性光学部材３と、該光拡散性光学部材３の前面に接触状態に重ね合わされて配置された集光性光学部材４とを備えている。前記光拡散性光学部材３の背面に接触状態に前記導光板７が重ね合わされて配置されている。前記光源２は、前記導光板７の側方位置に配置されている、即ち導光板７の一側面に対して接触状態に配置されている。なお、その他の構成は、図６と同様であるので、同一構成部については同一の符号を付してその説明は省略する。
【００６７】
また、図８に示す液晶表示装置１では、面光源装置９は、平面視矩形状で上面側（前面側）が開放された薄箱型形状のランプボックス５と、該ランプボックス５内に収容された導光板７及び光源２と、前記ランプボックス５に対してその開放面を塞ぐように載置されて固定された集光性光学部材４と、該集光性光学部材４の前面に接触状態に重ね合わされて配置された光拡散性光学部材３とを備えている。前記光源２は、前記導光板７の側方位置に配置されている、即ち導光板７の一側面に対して接触状態に配置されている。なお、その他の構成は、図６と同様であるので、同一構成部については同一の符号を付してその説明は省略する。
【００６８】
また、図９に示す液晶表示装置１では、面光源装置９は、平面視矩形状で上面側（前面側）が開放された薄箱型形状のランプボックス５と、該ランプボックス５内に収容された導光板７及び光源２と、前記ランプボックス５に対してその開放面を塞ぐように載置されて固定された集光性光学部材４と、該集光性光学部材４の前面に接触状態に重ね合わされて配置された光拡散性光学部材３と、該光拡散性光学部材３の前面に接触状態に重ね合わされて配置された集光性光学部材４とを備えている。前記光源２は、前記導光板７の側方位置に配置されている、即ち導光板７の一側面に対して接触状態に配置されている。なお、その他の構成は、図６と同様であるので、同一構成部については同一の符号を付してその説明は省略する。
【００６９】
これら図３〜９に示す液晶表示装置１では、光拡散性光学部材３において０．０１≦Δｎ×Ｄ50≦０．２５の関係式が成立する構成であることにより、光拡散性光学部材３を斜め方向に透過する拡散光は青みを帯びたものとなるから、この後に光が液晶パネル３０を斜め方向に透過することで赤みが付与される現象とで色合い（青・赤）が互いに相殺（補償）され、その結果、液晶パネル３０を斜め方向から見た時に赤みを帯びることなく自然で高品位なカラー表示が実現される。また、上記構成の光拡散性光学部材３を正面方向に透過する拡散光は白色であるから、液晶パネル３０を正面方向から見た時にも自然で高品位なカラー表示が実現される。
【００７０】
更に、図３〜９の液晶表示装置１では、光拡散性光学部材３における他の光学シートとの重ね合わせ面の表面粗さＲａが０．０３μｍ〜１０．０μｍの範囲であるから、光拡散性光学部材３と他の光学シートとが重ね合わされていてもニュートンリングの発生が抑制されたものとなる。
【００７１】
なお、上記実施形態（図６〜９）では、導光板７の４つの側面のうち一側面側のみに光源２が配置された構成が採用されていたが、特にこのような構成に限定されるものではなく、例えば、導光板７における対向する一対の側面にそれぞれ光源２が配置された構成を採用してもよいし、導光板７における４つの側面の全てに光源２がそれぞれ配置された構成を採用してもよい。
【００７２】
また、上記実施形態（図３〜９）では、光拡散性光学部材３の表面に接触状態に重ね合わされる他の光学シートとして、集光性光学部材４、光拡散板６、導光板７が用いられているが、前記重ね合わされる他の光学シート（光学フィルムを含む）としては、特にこれら例示のものに限定されるものではない。前記重ね合わされる他の光学シートとしては、複数枚の集光性光学部材４が重ねて配置されたものであってもよい。この場合、複数枚の集光性光学部材４は、同じ種類であってもよいし、異なる種類であってもよい。前記他の光学シートの厚さは、通常、０．０５〜１．０ｍｍの範囲である。
【００７３】
前記集光性光学部材４としては、光源２からの入射光を正面方向に集める集光機能を備えた部材であれば特に限定されずどのようなものでも使用できる。例えば、入射光を正面方向に集める集光機能を備えたプリズムシート（フィルムを含む）、入射光を正面方向に集める集光機能を備えた光拡散シート（フィルムを含む）、入射光を正面方向に集める集光機能を備えた表面賦形光拡散性光学部材等が挙げられる。
【００７４】
本発明の液晶表示装置１では、光拡散性光学部材３の背面に他の光学シート（集光性光学部材４、光拡散板６、導光板７等）が接触状態に重ね合わされて配置されていてもよいし、光拡散性光学部材３の前面に前記他の光学シートが接触状態に重ね合わされて配置されていてもよいし、光拡散性光学部材３の前面及び背面の両面に前記他の光学シートが接触状態に重ね合わされて配置されていてもよい。
【００７５】
本発明の液晶表示装置１において、前記透明電極１２、１３としては、特に限定されるものではないが、例えばＩＴＯ（酸化インジウム・スズ）等が挙げられる。
【００７６】
また、前記光源２としては、特に限定されるものではないが、例えば冷陰極管、熱陰極管、ＥＥＦＬ（外部電極蛍光ランプ）等の線状光源の他、発光ダイオード（ＬＥＤ）等の点状光源などが用いられる。
【００７７】
本発明に係る光拡散性光学部材３及び液晶表示装置１は、上記実施形態のものに特に限定されるものではなく、請求の範囲内であれば、その精神を逸脱するものでない限りいかなる設計的変更をも許容するものである。
【実施例】
【００７８】
次に、本発明の具体的実施例について説明するが、本発明はこれら実施例のものに特に限定されるものではない。
【００７９】
＜実施例１＞
プロピレン樹脂（住友化学社製「ＦＬＸ８０Ｅ４」）９８．８質量部、ポリスチレン樹脂粒子（光拡散粒子）１．２質量部をヘンシェルミキサーで混合した後、押出機に供給して２００〜２３０℃で溶融混練し、フィードブロック及び幅７００ｍｍのＴダイを経由してＴダイ温度２３０℃でシート状に押出すことによって、厚さ０．５ｍｍの光拡散性光学部材３を製作した。
【００８０】
前記プロピレン樹脂の屈折率は１．４９であり、前記ポリスチレン樹脂粒子の屈折率は１．５９であり、両者の屈折率差の絶対値Δｎは０．１０であった。また、前記ポリスチレン樹脂粒子の累積５０％粒子径Ｄ50は０．８μｍであった。また、得られた光拡散性光学部材３の両面の表面粗さＲａはいずれも０．０６μｍであり、Ｒｚはいずれも０．２５μｍであった。
【００８１】
次に、この光拡散性光学部材３を用いて前述した図６に示す構成の液晶表示装置１を製作した。なお、光源２として発光ダイオードを用いた。
【００８２】
＜比較例１＞
プロピレン樹脂（住友化学社製「ＦＬＸ８０Ｅ４」）９８．３質量部、ポリスチレン樹脂粒子（光拡散粒子）１．２質量部、造核剤（Ｍｉｌｌｉｋｅｎ社製「ＮＸ８０００Ｊ」）０．５質量部をヘンシェルミキサーで混合した後、押出機に供給して２００〜２３０℃で溶融混練し、フィードブロック及び幅７００ｍｍのＴダイを経由してＴダイ温度２３０℃でシート状に押出すことによって、厚さ０．５ｍｍの光拡散性光学部材を製作した。
【００８３】
前記プロピレン樹脂の屈折率は１．４９であり、前記ポリスチレン樹脂粒子の屈折率は１．５９であり、両者の屈折率差の絶対値Δｎは０．１０であった。また、前記ポリスチレン樹脂粒子の累積５０％粒子径Ｄ50は０．８μｍであった。また、得られた光拡散性光学部材の両面の表面粗さＲａはいずれも０．０２μｍであり、Ｒｚはいずれも０．１１μｍであった。
【００８４】
次に、この光拡散性光学部材を用いて前述した図６に示す構成の液晶表示装置１を製作した。なお、光源２として発光ダイオードを用いた。
【００８５】
＜光拡散粒子の累積５０％粒子径の測定方法＞
光拡散粒子の累積５０％粒子径Ｄ50は、日機装株式会社製マイクロトラック粒度分析計（モデル９２２０ＦＲＡ）を用いてレーザー光源前方散乱光のフラウンホーファ回折法により測定した。測定に際しては、０．１ｇ程度の光拡散粒子をメタノール中に分散させて分散液を得、この分散液に超音波を５分間照射した後、該分散液を前記マイクロトラック粒度分析計のサンプル投入口に投入して測定を行った。なお、累積５０％粒子径Ｄ50は、全粒子の粒子径及び体積を測定し、小さい粒子径のものから順次体積を積算し、該積算体積が全粒子の合計体積に対して５０％となる粒子の粒子径である。
【００８６】
上記のようにして得られた光拡散性光学部材及び液晶表示装置について下記評価法に従い評価を行った。これらの結果を表１に示す。
【００８７】
【表１】
2011170254.tif 000003
【００８８】
＜表面粗さＲａ（中心線平均粗さ）の測定法＞
光拡散性光学部材の表面のＲａをＪＩＳ  Ｂ０６０１−１９９４に準拠して測定した。
【００８９】
＜表面粗さＲｚ（１０点平均粗さ）の測定法＞
光拡散性光学部材の表面のＲｚをＪＩＳ  Ｂ０６０１−１９９４に準拠して測定した。
【００９０】
＜全光線透過率測定法＞
ＪＩＳ  Ｋ７３６１−１９９７に準拠して光拡散性光学部材の全光線透過率Ｔｔ（％）を測定した。
【００９１】
＜拡散光線透過率測定法＞
ＪＩＳ  Ｋ７１３６−２０００に準拠して光拡散性光学部材の拡散光線透過率Ｔｄ（％）を測定した。
【００９２】
＜曇価測定法＞
ＪＩＳ  Ｋ７１３６−２０００に準拠して光拡散性光学部材の曇価Ｈｚ（％）を測定した。
【００９３】
＜密着試験法＞
試験台の上に載置した大きさ５ｃｍ×５ｃｍの偏光フィルムの周縁部に全周にわたって幅５ｍｍ、厚さ０．１ｍｍの両面粘着テープを貼った後、この上に大きさ５ｃｍ×５ｃｍの光拡散性光学部材を載置した。この時、中央部では偏光フィルムと光拡散性光学部材との間に周縁部の両面粘着テープの厚さの分だけ隙間がある。この状態で光拡散性光学部材の中央部を上から指で押して偏光フィルムの上面（表面粗さＲａが０．０１μｍの面）に光拡散性光学部材の下面を当接させて約１秒間この状態を維持した後、指を離して、偏光フィルムに対する光拡散性光学部材の密着状態を目視で調べた。偏光フィルムに光拡散性光学部材が密着して離れなかったものを「×」とし、偏光フィルムに光拡散性光学部材が密着することなく離れたものを「○」とした。この密着試験結果をニュートンリング発生抑制効果の指標とした。
【００９４】
＜正面方向の色合い評価法＞
各液晶表示装置について光源を点灯した状態で正面方向から液晶画像を目視し、視認される画像の色合いを調べた。自然なカラー表示が実現されているものを「○」とし、赤みを少し帯びているものを「△」とし、赤みが顕著であるものを「×」とした。
【００９５】
＜斜め方向の色合い評価法＞
各液晶表示装置について光源を点灯した状態で斜め４５度方向から液晶画像を目視し、視認される画像の色合いを調べた。自然なカラー表示が実現されているものを「○」とし、赤みを少し帯びているものを「△」とし、赤みが顕著であるものを「×」とした。
【００９６】
表１から明らかなように、本発明の実施例１の光拡散性光学部材を用いて構成された液晶表示装置は、正面方向は勿論のこと斜め方向から見た時も赤みを帯びることなく自然で高品位なカラー表示を表示することができた。また、実施例１の光拡散性光学部材に他の光学シートを押圧して重ね合わせても密着することがなく、ニュートンリングを抑制できると考えられる。
【００９７】
これに対し、表面粗さＲａが０．０２μｍである比較例１の光拡散性光学部材に他の光学シートを押圧して重ね合わせると密着してしまうので、ニュートンリングを抑制することはできないと考えられる。
【産業上の利用可能性】
【００９８】
本発明に係る光拡散性光学部材は、例えば光拡散板等の光学シートとして好適に用いられるが、特にこのような用途に限定されるものではない。中でも、液晶表示装置等の画像表示装置用の光学シートとして特に好適である。
【符号の説明】
【００９９】
１…液晶表示装置
２…光源
３…光拡散性光学部材
４…集光性光学部材（光学シート）
６…光拡散板（光学シート）
７…導光板（光学シート）
３０…液晶パネル
３６…光拡散層（透明材料層）
３７…最外層（透明材料層）
３７ａ…最外層の表面（非積層面）
３８…最外層（透明材料層）
３８ａ…最外層の表面（非積層面）
【図１】
2011170254.tif 000004
【図２】
2011170254.tif 000005
【図３】
2011170254.tif 000006
【図４】
2011170254.tif 000007
【図５】
2011170254.tif 000008
【図６】
2011170254.tif 000009
【図７】
2011170254.tif 000010
【図８】
2011170254.tif 000011
【図９】
2011170254.tif 000012